FR 2514792 A1 19830422 FR 8212579 A 19820719 2514,792 La présente invention concerne de façon géné- rale le domaine des étoffes métalliques et plus précisé- ment des configurations de fibres individuelles ou de brins utilisés pour la formation d'éléments élastiques ayant une répartition uniforme de contraintes et capables de supporter des charges et d'assurer des déplacements dans plusieurs directions. La réalisation de matières et d'ensembles d'amortissement et d'isolement de vibration, de choc et du bruit dans les applications dynamiques est l'objet de rechercheset de misesau point constantes depuis des di- zaines d'années Des matières telles que le caoutchouc, les matières plastiques, le liège et le feutre ont été utiliséesde façon importante pour la réduction des charges dynamiques dans des applications très diverses En parti- culier, on a constaté que le caoutchouc naturel et divers élastomères de synthèse présentaient des caractéristiques propres d'élasticité et d'amortissement et des constantes élastiques convenant parfaitement dans des accouplements, des dispositifs de montage, des manchons, des amortisseurs, des supports et d'autres produits très divers qui subis- sent des charges dynamiques. On sait que des paramètre physiques tels que le poids, les restrictions d'encombrement, les charges subies et analogues ne sont pas les seules considérations qui ont une influence sur la sélection des matières utili- sées dans une application dynamique particulière Bien que les matières élastomères possèdent des propriétés les rendant très utiles dans de nombreuses applications, on s'est rendu compte très tôt que les élastomères ne pour- raient pas convenir dans les cas dans lesquels les tempé- ratures subies peuvent être très élevées ou très faibles, en présence de matières corrosives ou lorsqu'il existe d'autres conditions environnantes très sévères. A partir des années 40, on a utilisé une ma- tière résistant aux intempéries, ayant une bonne élasti- cité et d'excellentes caractéristiques d'amortissement avec 25147 à 92 des constantes élastiques non linéaires, ces matières étant appelées "étoffes métalliques" dans le présent mé- moire Une étoffe métallique est habituellement le type de matière le plus couramment utilisé dans les applications de montage dynamique de caractéristiques élevées en pré- sence de milieux corrosifs ou lorsque les températures peuvent être très élevées ou très faibles Le type le plus courant d'étoffe métallique utilisé dans les appli- cationsdynamiques est sous forme de "métal tricoté" tel que représenté sur la figure 1 Pratiquement n'importe quel métal ou autre matière qui peut être désiré sous forme d'un fil ou d'un brin peut être utilisé pour la for- mation de la matière tricotée, notamment l'acier inoxyda- ble, le cuivre, l'aluminium, l'acier au carbone, l'acier galvanisé, le "Nylon", les fils de fibres de verre, les fils d'amiante et analogues. On sait que des tampons plats, des objets en forme de couronne et d'autres objets ayant des formes symé- triques relativement simples peuvent être formés à l'aide de fil tricoté, par mise en oeuvre d'un procédé en plu- sieurs étapes Les différents fils ou brins sont littéra- lement tricotés les uns avec les autres à l'aide de ma- chine modifiée de tricotage afi 4 qu'ils forment une "chaus- sette" dans laquelle les fils sont reliés les uns aux autres en formant des boucles imbriquées, comme représenté sur la figure 1 La dimension et la densité des fils ou brins dans une chaussette ou un tube donné peuvent être modi- fiées à volonté suivant l'application particulière du fil tricoté utilisé Lorsque la configuration tricotée de la figure 1 est terminée, la "chaussette" peut être aplatie, étirée, ondulée ou enroulée afin que la matière présente une ou plusieurs propriétés voulues dans une application particulière Après la 'in de ces opérations, les chaus- settes sont habituellement enroulées sous forme de cylindres ou de tubes qui sont alors comprimés de façon uniaxiale par des moules métalliques qui forment la configuration fi- nale, habituellement celle d'un tampon circulaire plat ou d'une couronne Essentiellement à cause des boucles im- briquées, l'objet terminé a des propriétés analogues à celles d'une matière élastomère essentiellement dans la direction de compression, avec l'avantage supplémentaire d'une bonne résistance aux matières corrosives et aux températures extrêmes. Bien que les étoffes métalliques tricotées actuellement disponibles puissent être utilisées réellement à la place d'élastomère dans de nombreuses applications présentant des conditions sévères d'utilisation, les ca- ractéristiques des objets formés de telles étoffes ou tricots métalliques sont unidirectionnelles Cette expres- sion indique que les objets formés d'un tricot métallique ne peuvent pas subir des déplacements ou des charges dans plusieurs directions et ne présentent pas une répartition uniforme des contraintes. La raison d'un tel comportement est la cons- truction anisotrope du tricot métallique On peut noter sur la figure 1 que, lorsque les boucles adjacentes s'op- posent à une force Flou lors d'un déplacement dans la di- rection de cette force, les boucles peuvent glisser les unes par rapport aux autres suivant la longueur des boucles lorsqu'une force F 2 est appliquée dans une autre direc- tion ou lors d'un déplacement dans cette autre direction. Ce comportement existe même après enroulement et compres- sion uniaxiale de la chaussette tricotée réalisée comme représenté sur la figure 1 En conséquence, un objet formé d'un tricot métallique peut en général résister à une force ou à un déplacement uniquement dans la direction de compression de la matière En outre, comme les boucles adjacentes imbriquées permettent un glissement mutuel, l'objet tricoté ne peut pas présenter une répartition uni- forme des contraintes. L'effet pratique des restictions précitées présentées par les tricots métalliques est une limitation des dispositifs de montage, des accouplements, des supports et autres éléments qui peuvent être réalisés pour encaisser des charges dans plusieurs directions Par exemple, un dispositif de montage formé d'un tricot métallique et qui est soumis à des chargeset/ou des déplacements dans plusieurs directions comporte plusieurs parties séparées formées par des patins de tricot métallique ayant chacun, dans le dispositif de montage, une orientation telle qu'ils peuvent supporter les forces appliquées parallèlement à l'axe de compression de chaque patin tricoté Plus préci- sément, on peut supposer qu'un dispositif de montage en forme de couronne formé par empilement est soumis à des charges axiales et radiales Un patin de tricot métallique en forme de couronne placé entre les parties métalliques correspondantes du dispositif de montage résiste aux forces axiales mais non aux charges radiales En consé- quence, il faut au moins trois parties supplémentaires de tricot métallique, disposées radialement dans le dispositif de montage et orientées de manière que les charges radiales soient appliquées suivant l'axe de compression de chacune de ces parties Le dispositif résultant de montage est donc de conception plus difficilte et de coût et d'encoabrenent plus grand que ceux d'un objet formé de l'étoffe métallique se- lon l'invention, comme décrit dans la suite du présent mé- moire. En outre, étant donné l'anisotropie du tricot métallique, on a constaté que les patins, les couronnes ou autres objets terminés formés de tricot n'assuraient pas une répartition uniforme des contraintes Cette caractéris- tique peut provoquer une défaillance prématurée dans de nombreuses applications dynamiques ou au moins peut créer des points de concentration de contraintes dans une partie, pouvant compromettre le rendement de fonctionnement De plus, le tricot métallique est donc utilisé d'une façon peu efficace et nécessite une augmentation de poids des objets terminés. L'invention remédie aux inconvénients des tri- cots métalliques connus par suppression des restrictions qu'ils imposent, grâce à l'utilisation de fils ou brins individuels ayant des configurations bidimensionnelles ou tridimensionnelles et qui, lorsqu'ils sont comprimés, forment un objet terminé qui a une répartition très uni- forme de contraintes et qui permet l'utilisation de forces et de déplacements dans plusieurs directions Comme décrit *en détail dans la suite du présent mémoire, les configu- rations bidimensionnelles des brins individuels peuvent correspondre à des formes diverses, notamment triangulaire, courbe, circulaire, sinusoïdale et analogues La forme tridimensionnelle des fils individuels est analogue à celle d'un ressort hélicoïdal ayant des diamètres de spire et des diamètres de fil particulier comme décrit dans la suite du présent mémoire Contrairement à la construction à boucles imbriquées du tricot métallique, les formes bidi- mensionnelle et tridimensionnelle de l'étoffe métallique selon l'invention permettent la réalisation d'un objet terminé plus homogène et plus isotrope, après une compres- sion dans un moule de forme convenable Plusieurs éléments bidimensionnels individuels, plusieurs spires tridimen- sionnelles ou une combinaison d'éléments analogues peuvent être imbriqués et tassés de façon aléatoire, avec une den- sité suffisante après compression pour que les brins indi- viduels présentent un déplacement relatif limité, contrai- rement au glissement permis par la construction des boucles d'un tricot. L'invention concerne donc une étoffe métallique qui, lorsqu'elle est comprimée, présente une répartition uni- forme des contraintes et permet l'application de charges et l'exécution de déplacements dans plusieurs directions. Elle concerne aussi une étoffe métallique for- mée d'un ou plusieurs fils individuels de forme spiralée, ayant une plage optimale de diamètres de filset de dia- mètres de spires. Elle concerne aussi une étoffe métallique com- prenant brins allongés et individuels ayant diverses for- mes bidimensionnelles. Elle concerne aussi une étoffe métallique com- prenant une combinaison de plusieurs fils individuels ayant des formes spiralées et de plusieurs fils allongés individuels ayant des formes bidimensionnelles. D'autres caractéristiques et avantages de l'invention ressortiront mieux *de la description qui va suivre, faite en référence aux dessins annexés sur les- quels: la figure 1 est un schéma d'un tricot métal- lique connu; la figure 2 représente plusieurs fils à formes bidimensionnelles utilisés dans un mode de réalisation d'étoffe métallique selon l'invention; la figure 3 représente un fil tridimensionnel utilisé pour la formation d'un second mode de réalisation d'étoffe métallique selon l'invention; la figure 4 représente une demi- spire d'un fil métallique, les traits pleins représentant la demi- spire, le trait mixte représentant l'axe central en posi- tion non fléchie et non chargée, et le trait interrompu représentant l'axe central lorsque la demi-spire est flé- chie sous l'action d'une charge P; la figure 5 est un graphique représentant la variation de la rigidité, portée en ordonnées, avec le diamètre du fil, dans le cas de fils utilisés comme re- présenté sur les figures 2 et 3, les chiffres placés à côté des courbes indiquant le diamètre nominal des spires, la rigidité étant exprimée en newtorspar centimètre de fléchissement; la figure 6 est un graphique représentant la variation de la force correspondant à la limite élastique d'une demi-spire individuelle pour les formes de fils représentées sur les figures 2 et 3, en fonction du dia- mètre du fil porté en abscisses en millimètres, la force de tensioncompression étant exprimée en newtons par demi-spire pour une valeur de 1, 33 10 Pa; et la figure 7 est un graphique représentant la variation de la masse par spire pour diverses dimensions et diamètres de fils représentés sur les figures 2 et 3. On se réfère maintenant aux dessins et en particulier à la figure 1 qui représente un exemple d'étoffe métallique connue et sous forme d'un tricot Com- me indiqué précédemment, on peut utiliser diverses ma- tières pour la formation des fils ou brins individuels qui sont tricotés par mise en oeuvre d'une technique con- nue de réalisation de boucles imbriquées comme représenté sur la figure 1 Bien que la distance séparant les boucles adjacentes ou la densité du tricot puisse être modifiée à volonté, la construction imbriquée est commune à tous les objets formés du tricot métallique Les objets terminés de tricot tels que des patins, des couronnes ou d'autres éléments symétriques utilisés dans des dispositifs de montage ou de support, des accouplements et analogues pour l'amortissement et l'isolement des vibrations, se sont révélés particulièrement efficaces dans les applications mettant en oeuvre des températures faibles ou élevées ou en présence de matières corrosives Les matières telles que le caoutchouc, le liège, les matières plastiques ou autres qui sont aussi couramment utilisées dans les appli- cations dynamiques pour l'isolement par rapport à des vibrations, ne conviennent pas en général dans de telles conditions Bien que des ressorts métalliques puissent résister à des conditions sévères, ilsne présentent pas les caractéristiques propres d'amortissement et d'encais- sement de charges d'une étoffe métallique et on les utilise très peu fréquemment. Comme indiqué précédemment, la restriction essentielle imposée par les objets formés de tricot métal- lique est qu'ils ne peuvent pas répartir uniformément les contraintes ou qu'ils ne permettent pas l'encaissement de charges et J'exécution de déplacements dans plusieurs di- rections Ces restrictions compliquent excessivement la conception des dispositif de montage, des accouplements, des supports ou autres éléments tout en augmentant leur coût, leur dimension et leur masse Dans certaines appli- cations, on peut prévoir qu'une répartition non uniforme des contraintes dans le tricot d'une pièce peut provoquer des concentrations de contraintes conduisant à une rupture prématurée L'invention concerne une étoffe métallique d'un type différent, ne présentant pas les restrictions imposées par les tricots métalliques et donnant une très grande souplesse de conception, surtout pour la formation d'éléments terminés de forme compliquée, contrairement à celle des patins plats ou des couronnes plates couramment disponibles lors de l'utilisation de tricots métalliques. Les figures 2 et 3 représentent deux fils bidimensionnels portant la référence générale 13 et une hélice bidimensionnelle 15, incorporée à l'étoffe métal- lique selon l'invention Les fils bidimensionnels 13 peu- vent avoir, longitudinalement, une configuration triangu- laire 17, rectangulaire 19, sinusoïdale 21, trapézoïdale 23, circulaire 25 ou aléatoire 27 De telles formes peuvent être réalisées dans un ou plusieurs fils allongés à l'aide d'engrenages de forme convenable, de rouleaux de déformation ou de tout autre dispositif convenable L'hé- lice tridimensionnelle 15 représentée sur la figure 3 peut être formée de la même manière que les ressorts héli- coldaux connus Les fils 13 et l'hélice 15 peuvent être en diverses matières qui peuvent être étirées sous forme de brins ou fils, notamment l'acier inoxydable, le cuivre, l'aluminium, l'acier ordinaire, l'acier galvanisé, le "Nylon", les fils de fibres de verre et les matières ana- logues Il faut noter que les fils 13 et l'hélice 15 des figures 2 et 3 respectivement ne limitent pas les confi- gurations bidimensionnelles ou tridimensionnelles qui peuvent être utilisées selon l'invention mais ne sont représentés qu'à titre illustratif et pour la description de la mise en oeuvre de l'invention. Comme indiqué plus en détail dans la suite-du présent mémoire, plusieurs fils bidimensionnels 13, plu- sieurs hélices tridimensionnelles 15 ou diverses combinai- sons des deux sont associés dans une opération de mise en forme préalable puis comprimés dans un moule convenable dans lequel ils sont tassés et imbriqués les uns dans les autres en formant un objet terminé qui présente des pro- priétés isotropes On constate expérimentalement et par étude de modèles théoriques approximatifs qu'une plage optimale des paramètres tels que la masse, la dimension des fils, le diamètre des spires ou l'amplitude et le pas ou la fréquence doivent être réglés pendant la mise en forme des fils 13 et des hélices 15 afin que l'objet terminé présente des contraintes uniformes, une rigidité régulière ou une déformation uniforme ou une souplesse égale Le modèle théorique utilisé dans le présent mémoire est une demi-spire circulaire comme représenté sur la fi- gure 4, les traits pleins représentant la demi-spire, le trait mixte l'axe central dans la position non déformée et sans charge, et le trait interrompu représente l'axe central après fléchissement de la demi-spire lorsqu'une charge P est appliquée Un ensemble comprenant plusieurs de ces demi-spires comprimées les unes contre les autres forme un objet élastique ayant des propriétés qui sont sensiblement celles d'un objet formé des fils 13, des hélices 15 ou d'une combinaison des deux En conséquence, comme décrit dans la suite du présent mémoire, les résul- tats qui peuvent être obtenus d'après ce modèle sont utile pour la détermination des paramètres optimaux des fils 13 et des hélices 15 utilisés pour l'obtention des caracté- ristiques voulues dans une applications particulière. On peut écrire les équations suivantes corres- pondant au modèle de la figure 4, avec les approximations effectuées suivant la théorie des poutres fléchies Fléchissement 6 P r 1 l + a E ( 1) 4 ER L t G Déformation maximale a P 2 ( 2) TR L M (r/R -) j 6 représentant le fléchissement pour une charge appli- quée B, r le rayon moyen de courbure, R le rayon de la section, a le facteur de cisaillement, E le module d'Young, G le module de cisaillement et M = 2 (r/R) f l l (R/r)2-l On suppose dans la description qui suit, à titre illustratif, que le métal utilisé a un facteur de cisail- lement a égal à 1,111 et une constante de Poisson de 0,2565, et on peut alors réécrire les équations ( 1) et ( 2) sous - la forme suivante _ pr l M + 2,7919 ( 3) = TR= LM' ' Cr 1 l 1 ( 4) P Éz L M 'r/R-1) T( L'équation ( 3) permet le calcul de la rigidité par demi- spire La force nécessaire à l'obtention de la limite élas- tique d'une demi-spire individuelles élastique peut être calculée d'après l'équation ( 4), si l'on suppose à titre illustratif une limite élastique de 1,33 10 Pa L'utilisa- tion d'une plage de diamètres de fils de 0,1 à 0,28 mm et d'une plage de diamètres de spires de 1,25 à 7,6 mm, va- leurs d'éléments disponibles dans le commerce et couram- ment utilisés dans les applications des étoffes métalliques, on peut calculer, à partir des équations ( 3) et ( 4) les valeurs qui sont indiquées graphiquement sur les figures et 6 Il apparaît que les diverses valeurs du diamètre des fils sont introduites dans les équations ( 3) et ( 4) par le paramètre R (moitié du diamètre du fil) Les dia- mètres des spires dans la plage intéressante apparaissent dans les équations ( 3) et ( 4) sous la forme r (moitié du diamètre des spires), r représentant aussi le rayon moyen de courbure de la demi-spire Il faut noter que les données portées sur les figures 5 et 6 correspondent à des diamètres de fils et des diamètres de spires choisis à titre illustra- tif dans le cadre de la description D'autres graphiques peuvent être réalisés avec les équations ( 3) et ( 4) pour diverses combinaisons de diamètres de fils et de diamètres de spires, pouvant convenir mieux dans des applications particulières En outre, il apparaît qu'un traitement pu- rement analytique, comprenant le calcul de la rigidité, de la limite élastique et des diamètres des fils et des spires, présente une certaine imprécision Le modèle ana- lytique de la demi-spire utilisée pour la détermination de l'équation ( 3) et ( 4) et le tracé des graphiques des figures 5 et 6 correspondent à une approximation de la forme réelle d'une hélice tridimensionnelle 15 et des divers fils vidimensionnels 13 Cependant, des essais montrent que la sélection convenable du rayon moyen de courbure à la fois de la spire 15 et des fils 13 permet la détermination de combinaisons convenables de diamètres de fils et de spires avec une précision suffisante pour qu'un patin, une couronne ou un autre objet terminé d'étoffe métallique formé ainsi ait des caractéristiques isotropes. La conception d'un objet terminé d'étoffe mé- tallique, formé à partir des fils bidimensionnels 13 ou des hélices tridimensionnelles 15 ou d'une combinaison des deux, commence par la détermination de paramètres tels que la rigidité, la masse, la dimension et les charges à en- caisser par la matière qui sont vouluespour une application particulière Les figures 5 et 6 montrent comment le con- cepteur peut utiliser les résultats portés pour la sélec- tion decombinaisons convenables de diamètres de fil et de spire des fils 13, des hélices 15 ou d'une combinaison des deux, lors de la formation d'un objet terminé ayant les propriétés isotropes voulues On suppose que la rigi- dité voulue pour l'objet terminé dans une application par- ticulière est de 180 N/cm de déviation de chaque demi-spire d'hélices 15 ou de fils 13 Le graphique de la figure 5 montre qu'un fil de 0,125 mm de diamètre en spire de 1,88 mm de diamètre, un fil de 0,155 mm de diamètre en spire de 2,5 mm de diamètre, un fil de 0,208 mm de diamètre en spire de 3,8 mm de diamètre et un fil de 0,45 mm-de dia- mètre en spire de 5,1 mm de diamètre donnent la rigidité voulue, ces valeurs étant indiquées approximativement. On peut résoudre le problème d'une autre ma- nière en supposant la détermination initiale des forces de cisaillement, de tension et/ou de compression qui doivent être exercée dans une application particulière La figure 6 représente la force nécessaire à l'obtention de la li- mite élastique pour diverses combinaisons de diamètres de fils et de diamètres de spires, dans le cas d'une limite élastique de 1,33 10 Pa Le tracé d'une horizontale sur le graphique à la force particulière déterminée donne un certain nombre de combinaisons de diamètres de fils et de diamètres de spires correspondant à cette force En con- séquence, la détermination initiale soit de la rigidité voulue soit des charges que doit encaisser l'étoffe métal- lique, permet l'utilisation des graphiques des figures 5 et 6 respectivement pour la détermination d'un certain nombre de combinaisons de diamètres de fils et de diamètres de spires qui donnent la rigidité voulue ou la limite élastique voulue. On constate expérimentalement que les fils 13, les hélices 15 ou leurs combinaisons, pour une même com- binaison de diamètres de fils et de diamètres de spires, s'imbriquent les uns dans les autres lorsqu'ils sont mé- langés de façon aléatoire dans une opération de mise en forme préalable puis dans une compression dans un moule convenable L'objet résultant terminé a de bonnes propriétés isotropes Cependant, des essais montrent qu'on peut obtenir des propriétés isotropes encore meilleurs dans un objet terminé formé d'étoffe métallique par mélange de fils 13, d'hélices 15 ou de combinaison des deux avec des combinai- sons différentes de diamètres de fils et de diamètres de spires Ce comportement est dû au fait que les fils 13 ou les spires 15 de grand diamètre ont tendance non seu- lement à s'imbriquer dans les spires et les fils à plus petit diamètre de spire mais aussi à les entourer avec diverses inclinaisons aléatoires si bien que les fils 13 et/ou les hélices 15 non seulement s'imbriquent mais en outre se tassent Une distinction fondamentale qui doit être faite entre l'invention et le tricot métallique connu est que la composition ou la structure de l'objet terminé formé de fils individuels d'orientation aléatoire qui sont imbriqués et tassés ressemble beaucoup plus à un mo- dèle moléculaire d'une matière isotrope qu'un tricot métallique La structure d'un objet formé de couches en- roulées et comprimées de tricot métallique à boucles ré- gulières imbriquées présente obligatoirement des proprié- tés anisotropes puisque les couches individuelles de tricot ne peuvent pas être emmêlées ou imbriquées de la même manière que les fils 13 et les hélices 15 utilisés selon l'invention, et les boucles adjacentes peuvent se déplacer ou glisser les unes par rapport aux autres dans une ou plusieurs direction Des essais réalisés sur des éléments terminés formés d'étoffe métallique selon l'inven- tion font apparaître que plus la structure de l'étoffe 22 -étallique peut ressembler de façon générale à la struc- ture moléculaire d'une matière isotrope et plus elle peut encaisser les forces dans toutes les directions et peut assurer une répartition uniforme des contraintes. Un objet terminé avantageux formé d'étoffe métallique selon l'invention comprend des fils 13, des hélices 15 ou une combinaison des deux, ayant tous une plage de combinaisons de diamètres de fils et de dia- mètres de spires assurant un bon imbriquement et un bon tassement des fils individuels les uns par rapport aux autres En outre, on peut indiquer de façon générale que la plage de fréquences f de chaque fil bidimensionnel 13 (voir figure 2) ou le pas P des spires des hélices 15 (voir figure 3) doit être approximativement de 1/6 entre les valeurs les plus faibles et les plus élevées, dans la plupart des combinaisons de diamètres de fils et de spires. On constate que les combinaisons de diamètres de fils et de diamètres de spires peuvent être choisies afin qu'elles donnent les propriétés voulues dans une application parti- culière d'une manière telle que l'objet terminé d'étoffe métallique conserve de bonnes propriétés isotropes Ainsi, des fils 13 à faible fréquence et grand diamètre de spire et des hélices 15 à faible pas et grand diamètre se dé- forment plus facilement que ceux qui ont un petit diamètre de spire Ainsi, un objet terminé formé de fils 13, d'hé- * lices 15 ou d'une combinaison des deux, ayant des dia- mètres de spires de la partie supérieure de la plage indi- quée sur les figures 5 et 7 (c'est-à-dire entre 3,8 et 7,6 mm) présente une plus grande élasticité Au contraire, les fils 13 de plus grande fréquence et les hélices 15 de pas plus élevé ont tendance à se tasser plus étroitement après compression, avec formation d'un objet terminé qui encaisse mieux les forces mais qui présente une élasticité relativement plus faible Alors que l'élasticité et les charges qui peuvent être supportées peuvent varier dans les objets terminés formés de l'étoffe métallique selon l'invention, l'utilisation de combinaisons de diamètres de fils et de diamètres de spires comprises dans une plage de diamètres de spires plus ou moins grands assurent un imbriquement et un tassement excellents dans l'objet terminé qui garde les propriétés isotropes voulues. Lorsque la plage des combinaisons des diamètres de fils et des diamètres de spires a été déterminée en fonction des caractéristiques voulues dans une application particulière, la figure 7 peut être utilisé pour la déter- mination du nombre de fils 13, d'hélices 15 ou des deux nécessaires à l'obtention de la-masse voulue dans l'objet terminé La figure 7 représente la variation de la masse par spire pour les diverses combinaisons intéressantes de diamètres de fils et de spires La masse de chaque combi- naison Utilisée dans une application donnée peut ainsi être déterminée, et le nombre de combinaisons individuelles de diamètres de fils et de spires est obtenu par division du poids total de l'objet terminé pour ces diverses va- leurs. Comme indiqué précédemment, le procédé de réalisation d'un objet terminé d'étoffe métallique à partir de fils 13 ou d'hélices 15 nécessite une opération de mise en forme préalable et de traitement dans un moule Lorsque les combinaisons convenables de diamètres de fils et de diamètres de spires des fils 13 et/ou des hélices 15 ont été choisies et lorsque le nombre de combinaisons a ét calculé d'après les masses nécessaires, les fils 13 et/ou les hélices 15 sont emmêlés et tassés prëliminairement de toute manière convenable Un mandrin ou un dispositif analogue peut être utilisé pour la disposition de chaque fil individuel 13 ou chaque hélice individuelle 15 avec une inclinaison telle que les spires successives du man- drin sont en contact mutuel Le mandrin peut aussi être réalisé avec la forme de l'objet terminé formé si bien que, après enlèvement du mandrin, les fils 13 et/ou l'hé- lice 15 emmêlés préliminairement peuvent être facilement introduits dans un moule. L'opération de compression dans un moule peut être réalisée avec des outils d'acier trempé par mise en oeuvre des procédés connus de compression de l'ébauche afin qu'elle prenne la forme de l'objet terminé Cette opération de compression dans un moule assure un emmêlement et un tassement complets de l'étoffe métallique et elle peut être réglée de manière que les objets terminés aient la dimension nécessaire Les objets doivent être suffisam- ment comprimés pour que les spires individuelles se dé- forment, et les contraintes maximales de compression ap- pliquées par le moule doivent dépasser les contraintes prévues dans une application particulière On peut estimer ces contraintes en référence à la figure 6 qui indique les limites élastiques pour les combinaisons intéressantes de diamètres de fils et de diamètres de spires. Il est bien entendu que l'invention n'a été décrite et représentée qu'à titre d'exemple préférentiel et qu'on pourra apporter toute équivalence technique dans ses éléments constitutifs sans pour autant sortir de son cadre. REVENDICATIONS 1 Etoffe métallique destinée à formation d'ob- jets possédant des propriétés isotropes, caractérisée en ce qu'elle comprend des brins individuels ( 13) d'une matière étirée sous forme de fils, les brins individuels ayant chacun une configuration bidimensionnelle permettant un imbriquement mutuel lors de la combinaison de plusieurs fils pendant la formation d'objets ayant des propriétés isotropes. 2 Etoffe métallique destinée à former des objets ayant des propriétés isotropes, caractérisée en ce qu'elle comprend des brins individuels ( 13) d'une matière étirée sous forme de fils,les diamètres des brins étant différents, les brins individuels ayant chacun une forme bidimension- nelle, les brins de forme bidimensionnelle ayant des ampli- tudes différentes afin qu'ils forment des brins individuels de diamètreset d'amplitudesdifférents, ces brins ( 13) pou- vant s'emmêler et se tasser les uns contre les autres lors- qu'ils sont combinés en formant des objets ayant des pro- priétés isotropes. 3 Etoffe métallique destinée à la formation d'objets ayant des propriétés isotropes, caractérisée en ce qu'elle comprend des brins individuels ( 13) d'une ma- tière étirée sous forme de filsayant pratiquement le même diamètre, ces brins ayant une configuration bidimension- helle de même amplitude, les brins individuels étant des- tinés à s'emmêler les uns dans les autres lorsqu'ils sont combinés afin qu'ils forment des objets ayant des propriétés isotropes. 4 Etoffe métallique destinée à la formation d'objets ayant des propriétés isotropes et une rigidité choisie, caractérisée en ce qu'elle comporte des brins in- dividuels ( 13) d'une matière étirée sous forme de fils, les brins ayant des diamètres différents, les brins ayant une configuration bidimensionnelle, les brins ayant des ampli- tudes de configuration bidimensionnelle qui diffèrent si bien que les brins individuels ont des diamètres et des amplitudes qui diffèrent, les brins ayant une rigidité cumulée au moins égale à la rigidité des objets, les brins individuels pouvant s'emmêler et se tasser mutuellement lorsqu'ils sont combinés en formant des objets ayant des propriétés isotropes et une rigidité choisie. Etoffe métallique destinée à la formation d'ob- jets ayant des propriétés isotropes et capables de supporter des forces choisies de cisaillement, de traction ou de compression, caractérisée en ce qu'elle comporte des brins individuels ( 13) d'une matière étirée sous forme de fils, les brins ayant des diamètres différents et ayant une confi- guration bidimensionnelle, les brins ayant des amplitudes différentes de configuration bidimensionnelle, ces brins pouvant supporter ensemble au moins la force de cisail- lement, de compression ou de traction appliquée auxdits objets, les brins individuels étant imbriqués et tassés mutuellement lorsqu'ils sont combinés pour la formation d'objets ayant des propriétés isotropes et capables de supporter la force de cisaillement, de compression ou de traction. 6 Etoffe métallique destinée à la formation d'ob- jets ayant des propriétés isotropes, caractérisée en ce qu'elle comporte des brins individuels ( 15) d'une matière étirée sous forme de fils,les brins ayant une configuration tridimensionnelle si bien qu'ils peuvent s'emmêler mutuel- lement lorsqu'ils combinés afin qu'ils forment des objets à propriétés isotropes. 7 Etoffe métallique destinée à la formation d'ob- jets ayant des propriétés isotropes, caractérisée en ce qu'elle comprend des brins individuels ( 15) d'une matière étirée sous forme de fils,les brins ayant des diamètres nominaux différents, les brins ayant une configuration tridimensionnelle, les diamètres des spires des brins de forme tridimensionnelle différant de manière que les brins individuels aient des diamètres nominaux et des diamètres de spires différents, les brins individuels pouvant s'em- mêler et se tasser mutuellement lorsqu'ils sont combinés pour la formation d'objets ayant des propriétés isotropes. 8 Etoffe métallique destinée à former des objets ayant des propriétés isotropes, caractérisée en ce qu'elle comprend des brins individuels ( 15) d'une matière étirée sous forme de fils, de même diamètre nominal, les brins individuels ayant une configuration tridimensionnelle de même diamètre de spire, les brins individuels s'emmêlant les uns dans les autres lorsqu'ils sont combinés pour la formation d'objets ayant des propriétés isotropes. 9 Etoffe métallique destinée à former des objets ayant des propriétés isotropes et ayant une rigidité choisie, caractérisée en ce qu'elle comprend des brins individuels ( 15) d'une matière étirée sous forme de fils, les brins ayant des diamètres nominaux de fils différents, les brins indi- viduels ayant une configuration tridimensionnelle, les diamètres des spires des brins individuels étant différents les uns des autres si bien que les brins individuels ont des diamètres nominaux et des diamètres de spires qui dif- fèrent, les brins individuels ayant une rigidité cumulée au moins égale à la rigidité voulue pour lesdits objets, les brins individuels étant emmêlés et tassés mutuellement lorsqu'ils sont combinés pour la formation d'objets présen- tant des propriétés isotropes et ayant une rigidité choisie. Etoffe métallique destinée à la formation d'ob- jets ayant des propriétés isotropes et capables de sup- porter une charge choisie de cisaillement, de traction ou de compression, caractérisée en ce qu'elle comporte des brins individuels ( 15) d'une matière étirée sous forme de fils,les brins individuels ayant des diamètres nominaux différents, les brins ayant une configuration tridimen- sionnelle, les différents brins ayant des diamètres dif- férents de spires si bien que les brins individuels ont des diamètres nominaux et des diamètres de spires qui diffèrent, les brins individuels pouvant supporter cumulativement au moins la force de cisaillement, de compression ou de trac- tion appliquée auxdits objets, les brins individuels étant emmêlés et tassés mutuellement lorsqu'ils sont combinés pour la formation d'objets présentant des propriétés isotropes et capables de supporter la charge de cisail- lement, de traction ou de compression. 11 Etoffe métallique destinée à former des objets ayant des propriétés isotropes, caractérisée en ce qu'elle comprend plusieurs brins individuels ( 13, 15) d'une ma- tière étirée sous forme de fils,une partie au moins des brins individuels ( 13) ayant une configuration bidimen- sionnelle et une autre partie des brins individuels ( 15) ayant une configuration tridimensionnelle, les brins de configurations bidimensionnelle et tridimensionnelle étant destinés à s'emmêler mutuellement lorsqu'ils sont combinés pour la formation des objets possédant des propriétés isotropes. 12 Etoffe selon l'une des revendications 1 et 11, caractérisé en ce que la configuration bidimensionnelle ( 17) est triangulaire. 13 Etoffe selon l'une des revendications 1 et 11, caractérisée en ce que la configuration bidimensionnelle ( 19) est rectangulaire. 14 Etoffe selon l'une des revendications 1 et 11, caractérisée en ce que la configuration bidimensionnelle ( 21) est sinusoidale. Etoffe selon l'une des revendications 1 et 11, caractérisée en ce que la configuration bidimensionnelle ( 23) est trapézoidale. 16 Etoffe selon l'une des revendications 1 et 11, caractérisée en ce que la configuration bidimensionnelle ( 25) est circulaire. 17 Etoffe selon l'une des revendications 6 et 11, caractérisée en ce que la configuration tridimensionnelle est une hélice ( 15). 18 Etoffe métallique destinée à la formation d'ob- jets possédant des propriétés isotropes, caractérisée en ce qu'elle comprend des brins individuels ( 13, 15) d'une ma- tière étirée sous forme de fils,les brins ayant des diamètre. nominaux différents, une partie au moins des brins indivi- duels ( 13) ayant une configuration bidimensionnelle, les brins de configuration bidimensionnelle ayant des amplitudes différentes afin qu'ils forment des brins de diamètre no- minal et d'amplitude différents, une autre partie des brins individuels ( 15) ayant une configuration tridimensionnelle, les brins de configuration tridimensionnelle ayant des diamètres de spires différents et formant-des brins tri- dimensionnels individuels dont les diamètres nominaux et les diamètres de spires sont différents, les brins de con- figuration bidimensionnelle et les brins de configuration tridimensionnelle étant destinés à s'emmêler et se tasser mutuellement lorsqu'ils sont combinés pour la formation d'objets ayant des propriétés isotropes. 19 Etoffe métallique destinée à la formation d'objets ayant des propriétés isotropes, caractérisée en ce qu'elle comprend des brins individuels ( 13, 15) d'une matière étirée sous forme de fils ayant le même diamètre nominal, une partie au moins des brins individuels ( 13) ayant une configuration bidimensionnelle, les amplitudes de ces configurations étant différentes, une autre partie des brins individuels ( 15) ayant une configuration tri- dimensionnelle, les brins de configuration tridimensionnelle ayant des diamètres de spires qui diffèrent, les brins bidimensionnels et les brins tridimensionnels étant des- tinés à s'emmêler et à se tasser mutuellement lorsqu'ils sont combinés pour la formation d'objets ayant des proprié- tés isotropes. Etoffe métallique destinée à former des objets ayant des propriétés isotropes et une rigidité choisie, caractérisée en ce qu'elle comprend des brins individuels ( 13, 15) d'une matière étirée sous forme de fils, les dia- mètres nominaux des brins étant différents, une partie au moins des brins individuels ( 13) ayant une configuration bidimensionnelle, les amplitudes des configurations bidi- mensionnelles des brins différant les unes des autres si bien que les brins individuels de configuration bidimen- sionnelle ont des diamètres nominaux et des amplitudes dif- 2514,92 férents, une autre partie des brins individuesl ( 15) ayant une configuration tridimensionnelle, ces brins de configura- tion tridimensionnelle ayant des diamètres de spires dif- férents si bien que les brins tridimensionnels ont des dia- mètre nominaux et des diamètres de spires qui diffèrent, les brins de configuration bidimensionnelle et les brins de configuration tridimensionnelle ayant une rigidité cumulée au moins égale à la rigidité desdits articles;, les brins de configuration bidimensionnelle et les brins de configu- ration tridimensionnelle étant destinées emmêlés et tassés mutuellement lorsqu'ils sont combinés pour la formation d'objets ayant des propriétés isotropes. 21 Etoffe métallique destinée à former des objets présentant des propriétés isotropes et pouvant supporter une charge choisie de cisaillement, de traction ou de compres- sion, caractérisée en ce qu'elle comprend des brins indi- viduels ( 13, 15) d'une matière étirée sous forme de fils ayant des diamètres nominaux différents, une partie au moins des brins individuels ( 13) ayant une configurations bidimensionnelle, les amplitudes des configurations bidi- mensionnelles étant différentes si bien que les brins bidi- mensionnels individuels ont des diamètres nominaux et des amplitudes différents, une autre partie des brins indivi- duels ( 15) ayant une configuration bidimensionnelle, les diamètres des spires des brins tridimensionnels étant dif- férents si bien que les brins tridimensionnels ont des dia- mètres nominaux et des diamètres de spires qui diffèrent, les brins bidimensionnels et les brins tridimensionnels in- dividuels pouvant supporter ensemble au moins la force de cisaillement, de traction ou de compression appliquée aux- dits articles, les brins bidimensionnels et les brins tridi- mensionnels étant destinés à s'emmêler et à se tasser mutuel- lement lorsqu'ils sont combinés pour la -formation d'objet ayant des propriétés isotropes. 22 Procédé de formation d'objets possédant des propriétés isotropes, à partir d'une étoffe métallique, caractérisé en ce qu'il comprend: la formation de brins individuels ( 13) d'une matière en forme de fils de manière qu'ils aient une confi- guration bidimensionnelle, la combinaison des brins individuels ( 13) qui ont chacun une configuration bidimensionnelles, dans une opération de mise en forme préalable de manière que les brins individuels soient imbriqués préalablement, la disposition des brins individuels mis préalablement en forme, dans un moule, et la commande du moule afin que les brins in- dividuels mis préalablement en forme soient comprimés et forment l'objet possédant des propriétés isotropes. 23 Procédé de formation d'objets ayant des pro- priétés isotropes à partir d'une étoffe métallique, carac- térisé en ce qu'il comprend: la formation de brins individuels ( 15) sous forme de fils afin qu'ils prennent une configuration tri- dimensionnelle choisie, la combinaison des brins individuels ( 15) ayant une configuration tridimensionnelle choisie dans une opération de mise en forme préalable afin que les brins individuels soient imbriqués préalablement, la mise des brins individuels mis en forme préalablement dans un moule, et la commande du moule afin que les brins in- dividuels mis préalablement en forme soient comprimés et forment les objets possédant des propriétés isotropes. 24 Procédé de formation d'objets possédant des propriétés isotropes à partir d'une étoffe métallique, caractérisé en ce qu'il comprend: la mise de brins individuels ( 13) d'une ma- tière en forme de fils à une configuration bidimensionnelle, la mise de brins individuels ( 15) d'une ma- tière en forme de fils à une configuration tridimensionnelle, la combinaison des brins individuels ( 13) de configuration bidimensionnelle et des brins individuels ( 15) de configuration tridimensionnelle au cours d'une opération de mise en forme préalable afin qu'ils soient imbriqués préalablement les uns dans les autres, la disposition des brins imbriqués préala- blement, ayant une forme bidimensionnelle et ayant une forme tridimensionnelle, dans un moule, et la commande du moule afin que les brins in- dividuels mis préalablement en forme soient comprimés et forment des objets ayant des propriétés isotropes.